(57)【要約】  【課題】海塩ミスト、海砂などの塩化物を含む腐食性の厳しい環境下において、炭素鋼の大気腐食を抑制することができる大気腐食抑制剤、塗料、炭素鋼および断熱材を提供する。  【解決手段】本発明の炭素鋼に対する大気腐食抑制剤は、四ホウ酸アルカリ金属塩およびＣ15〜Ｃ20の脂肪族アミンから選ばれる少なくとも一方を有効成分とし、特に塩分を含んだ砂や塵等の微細な固形物を含む大気中で好ましく用いられる。【選択図】なし【特許請求の範囲】
【請求項１】
四ホウ酸アルカリ金属塩およびＣ15〜Ｃ20の脂肪族アミンから選ばれる少なくとも一方を有効成分とする、ことを特徴とする炭素鋼に対する大気腐食抑制剤。
【請求項２】
四ホウ酸アルカリ金属塩が四ホウ酸ナトリウムである請求項１に記載の大気腐食抑制剤。
【請求項３】
脂肪族アミンがオクタデシルアミンである請求項１または２に記載の大気腐食抑制剤。
【請求項４】
大気が、塩分を含んだ砂や塵等の微細な固形物を含む大気である請求項１〜３のいずれかに記載の大気腐食抑制剤。
【請求項５】
請求項１〜４のいずれかに記載の大気腐食抑制剤を含有した塗料。
【請求項６】
請求項５に記載の塗料の塗膜を少なくとも大気に接する面に形成した炭素鋼。
【請求項７】
請求項１〜４のいずれかに記載の大気腐食抑制剤を含有した断熱材。
【発明の詳細な説明】
【技術分野】
【０００１】
本発明は、特に炭素鋼に対する大気腐食抑制剤、これを用いた耐食性塗料、該塗料の塗膜を形成した炭素鋼および断熱材に関する。
【背景技術】
【０００２】
石油精製プラントや石油化学プラントなどの化学プラントの配管や構造材などの材質には炭素鋼、ステンレス鋼、銅合金、ニッケル合金などが用いられており、機械的強度、加工性などに優れ、安価である点で、主に炭素鋼が用いられている。
しかし、炭素鋼は大気腐食しやすいため、一般的に、表面塗装などにより炭素鋼の表面を被覆して使用される。
このような表面塗装には、通常、鋼材の腐食を防止するための金属防錆剤を含んだ塗料が用いられ、金属防錆剤として、リン酸亜鉛やタンニン酸などの防錆顔料が知られている（特許文献１参照）。
【先行技術文献】
【特許文献】
【０００３】
【特許文献１】特開２００８−２６００１８号公報
【発明の概要】
【発明が解決しようとする課題】
【０００４】
しかしながら、従来知られている金属防錆剤では、海塩ミスト、海砂などの塩化物を含む腐食性の厳しい環境下において、炭素鋼の大気腐食を十分に抑制することができなかった。
【０００５】
本発明は、海塩ミスト、海砂などの塩化物を含む腐食性の厳しい環境下において、炭素鋼の大気腐食を抑制することができる大気腐食抑制剤、塗料、炭素鋼および断熱材を提供する。
【０００６】
本発明者は、上記課題を解決すべく鋭意検討を重ねた結果、本発明を完成するに至った。すなわち、本発明は以下の構成からなる。
（１）四ホウ酸アルカリ金属塩およびＣ15〜Ｃ20の脂肪族アミンから選ばれる少なくとも一方を有効成分とする、ことを特徴とする炭素鋼に対する大気腐食抑制剤。
（２）四ホウ酸アルカリ金属塩が四ホウ酸ナトリウムである前記（１）に記載の大気腐食抑制剤。
（３）脂肪族アミンがオクタデシルアミンである前記（１）または（２）に記載の大気腐食抑制剤。
（４）大気が塩分を含んだ大気や塩分を含んだ砂や塵等を含む大気である前記（１）〜（３）のいずれかに記載の大気腐食抑制剤。
（５）前記（１）〜（４）のいずれかに記載の大気腐食抑制剤を含有した塗料。
（６）前記（５）に記載の塗料の塗膜を大気に接する面に形成した炭素鋼。
（７）前記（１）〜（４）のいずれかに記載の大気腐食抑制剤を含有した断熱材。
【発明の効果】
【０００７】
本発明によれば、海塩ミストや海砂などの塩化物を含む腐食性の厳しい環境下においても、炭素鋼の大気腐食を抑制することができる。
【発明を実施するための形態】
【０００８】
本発明の炭素鋼に対する大気腐食抑制剤（以下、大気腐食抑制剤という場合がある）は、四ホウ酸アルカリ金属塩およびＣ15〜Ｃ20の脂肪族アミンから選ばれる少なくとも一方を有効成分とする。
【０００９】
炭素鋼は、鉄と２％までの炭素との合金であり、例えば、ＳＳ３３０、ＳＳ４００、ＳＳ４９０、ＳＳ５４０などの一般構造用圧延鋼材（JIS G 3101:2004）などが挙げられる。
【００１０】
四ホウ酸アルカリ金属塩としては、例えば、四ホウ酸リチウム、四ホウ酸ナトリウム、四ホウ酸カリウムなどが挙げられ、なかでも四ホウ酸ナトリウムが好ましい。
【００１１】
Ｃ15〜Ｃ20の脂肪族アミンとしては、不飽和結合（二重結合もしくは三重結合）を有していてもよい炭素数１５〜２０の直鎖もしくは分枝の脂肪族アミンであり、例えば、１-アミノペンタデカン、１-アミノヘキサデカン、１-アミノヘプタデカン、１-アミノオクタデカン、１-アミノノナデカン、１-アミノイコサンなどのアルキルアミンなどが挙げられ、なかでもオクタデシルアミンが好ましい。
【００１２】
大気腐食抑制剤は、塩分を含んだ砂や塵等の微細な固形物を含む大気の環境下、すなわち海砂や塵などの塩化物を含む微細な固形物が付着する腐食性の厳しい環境下でも効果的である。一般に、炭素鋼の表面に微細な固形物が付着すると、毛細管凝縮の作用により、固形物の付着部位は結露しやすく、腐食しやすいが、大気腐食抑制剤を用いることで、固形物の付着部位が結露しても腐食を抑制することができるからである。また、大気腐食抑制剤を用いれば、例えば、炭素鋼を用いた配管と、この配管を補助する配管補助サポートとが接する部位や、炭素鋼を用いた配管と、この配管に貼った識別表示用接着テープとが接する部位などが雨水などにより湿潤状態や濡れ状態となる場合であっても、配管の腐食を抑制することができる。
【００１３】
本発明の塗料は、上述した金属腐食抑制剤を含有し、金属腐食抑制剤の他に、ビヒクル、溶剤、必要に応じて添加剤を含有する。
ビヒクルとしては、例えば、油性塗料、エポキシ樹脂塗料、フェノール樹脂塗料などの公知のものが挙げられる。
溶剤としては、例えば、エタノール、ブタノールなどのアルコール類；酢酸メチル、酢酸エチルなどのエステル類；エチレングリコール、ジエチレングリコールなどのグリコール類；アセトン、メチルエチルケトンなどのケトン類などが挙げられる。
塗料に含まれてもよい添加剤としては、例えば、亜鉛華、チタン白、カーボンブラックなどの着色顔料；体質顔料；可塑剤などが挙げられる。
【００１４】
本発明の炭素鋼は、このような塗料の塗膜を大気に接する面に形成したものである。塗膜の厚みは、１０〜２０００μｍ、好ましくは１００〜３００μｍであればよい。塗料の塗布方法は、特に限定されず、公知の方法を採用すればよい。
【００１５】
本発明の断熱材は、大気腐食抑制剤を含有する。断熱材の材質としては、例えば、グラスウール、ロックウール、ケイ酸カルシウム板、炭酸マグネシウム板、牛毛フェルト、発泡ポリスチレン板、炭化コルク、シリカファイバーなど公知のものが挙げられる。
【実施例】
【００１６】
以下、本発明の実施例を示すが、本発明はこれらによって限定されるものではない。
なお、各実施例での炭素鋼の腐食度は、下記の方法で評価した。
【００１７】
＜腐食度＞
炭素鋼の腐食度は、腐食試験後の試験片をナイロン製歯ブラシで軽くこすって腐食生成物を除去し、純水で洗浄した後に秤量し、腐食減量を求め、次式によって算出した。
腐食度［ｇ／ｍ2・時］＝腐食減量［ｇ］／（試験片の表面積［ｍ2］×試験時間［時］）
【００１８】
（実施例１〜８、比較例１〜７、参考例１〜６）
２５ｍｍ×２５ｍｍ×２ｍｍｔのＳＳ４００（住友金属工業（株）製）を#400 研磨で最終仕上げをし、洗浄、乾燥、脱脂後、試験片とした。
この試験片の板面上に、表１に示す試料（粉末）を同表に示す量だけ載置した後、試験片を恒温恒湿装置内に設置し、温度５０℃、湿度９０％ＲＨの環境下に１６８時間放置して、腐食試験を行なった。なお、２種の試料を使用する場合は、これらの試料を混合して試験片に載置した。
その後、試験片を装置から取り出し、腐食性および腐食度の評価を行った。その結果を表１に示す。
【００１９】
【表１】
2013224473.tif 000002